"水系分散媒中に銀微粒子が分散した銀微粒子分散液において、30~70質量の銀微粒子を含み、Agに対するClの質量の割合Cl/Agが0.05~0.3質量になるように塩素化合物が添加されていることを特徴とする、銀微粒子分散液。前記塩素化合物が、塩化ナトリウム、塩化アンモニウム、塩化カリウムおよび塩化カルシウムからなる群から選ばれる1種以上であることを特徴とする、請求項1に記載の銀微粒子分散液。前記銀微粒子分散液中の銀微粒子の含有量が40~65質量であることを特徴とする、請求項1または2に記載の銀微粒子分散液。前記水系分散媒が、50質量以上の水を含む溶媒であることを特徴とする、請求項1乃至3のいずれかに記載の銀微粒子分散液。前記銀微粒子の平均粒径が1~100nmであることを特徴とする、請求項1乃至4のいずれかに記載の銀微粒子分散液。しかし、工業的に通常用いられているロールツーロールの連続式のフレキソ印刷機により、特許文献1の金属ナノ粒子組成物をPETフィルムや紙などの安価で且つ耐熱性の低い基板上に印刷して熱処理すると、金属ナノ粒子同士を十分に焼結させることができず、良好な導電性を得るのは困難である。すなわち、ロールツーロールの連続式のフレキソ印刷機では、生産性を高めるために、印刷速度を30m/分以上に設定することが望まれているが、このように印刷速度を高速にすると、フレキソ印刷機に付属する熱処理炉内を仮に特許文献1の金属ナノ粒子組成物の金属ナノ粒子同士を焼結させるために140°Cに設定しても、基材がその温度まで加熱される前に熱処理炉から送出されてしまう。一方、設定温度を高くすると、金属ナノ粒子同士を焼成することができても、熱により基板が変形したり焦げてしまうなどの問題がある。そのため、金属ナノ粒子同士を十分に焼結させることができず、良好な導電性を得るのは困難である。また、特許文献2の銀超微粒子含有組成物は、焼成工程を必要とせずに、基材上に塗布して乾燥させることにより導電性パターンを形成しているので、ロールツーロールの連続式のフレキソ印刷機により、基材上に印刷して良好な導電性を得るのは困難である。したがって、本発明は、このような従来の問題点に鑑み、フレキソ印刷機により基材上に印刷することができるとともに、従来よりさらに低温で短時間の熱処理でも銀微粒子同士を焼結させて良好な配線や導電回路を形成することができる、銀微粒子分散液を提供することを目的とする。本発明者らは、上記課題を解決するために鋭意研究した結果、水系分散媒中に銀微粒子が分散した銀微粒子分散液において、30~70質量の銀微粒子を含み、Agに対するClの質量の割合Cl/Agが0.05~0.3質量になるように塩素化合物を添加することにより、フレキソ印刷機により基材上に印刷することができるとともに、従来よりさらに低温で短時間の熱処理でも銀微粒子同士を焼結させて良好な配線や導電回路を形成することができる、銀微粒子分散液を提供することができることを見出し、本発明を完成するに至った。すなわち、本発明による銀微粒子分散液は、水系分散媒中に銀微粒子が分散した銀微粒子分散液において、30~70質量の銀微粒子を含み、Agに対するClの質量の割合Cl/Agが0.05~0.3質量になるように塩素化合物が添加されていることを特徴とする。この銀微粒子分散液において、塩素化合物が、塩化ナトリウム、塩化アンモニウム、塩化カリウムおよび塩化カルシウムからなる群から選ばれる1種以上であるのが好ましい。また、銀微粒子分散液中の銀微粒子の含有量が40~65質量であるのが好ましい。また、水系分散媒が50質量以上の水を含む溶媒であるのが好ましい。さらに、銀微粒子の平均粒径が1~100nmであるのが好ましい。なお、本明細書中において、銀微粒子の平均粒径とは、銀微粒子の透過型電子顕微鏡写真TEM像による一次粒子径の平均値である一次粒子平均径平均一次粒径をいう。本発明によれば、フレキソ印刷機により基材上に印刷することができるとともに、従来よりさらに低温で短時間の熱処理でも銀微粒子同士を焼結させて良好な配線や導電回路を形成することができる、銀微粒子分散液を提供することができる。本発明による銀微粒子分散液の実施の形態は、水系分散媒中に銀微粒子が分散した銀微粒子分散液において、30~70質量の銀微粒子を含み、Agに対するClの質量の割合Cl/Agが0.05~0.3質量になるように塩素化合物が添加されている。水系分散媒は、水を主成分とする溶媒であり、好ましくは50質量以上、さらに好ましくは75質量以上の水を含む溶媒である。この水系分散媒の粘度を調整するために、銀微粒子分散液に対して10質量以下のポリウレタンシックナーなどのシックナー増粘剤を添加してもよく、湿潤のために10質量以下のプロピレングリコールなどの有機溶媒を添加してもよい。また、水系分散媒と基材との密着性をより強固にするために、水中に高分子が安定して懸濁および分散した水性分散樹脂を添加してもよい。この水性分散樹脂として、塩化ビニルなどの水性ラテックスなどを使用することができる。水性分散樹脂の添加量は、0.5~8質量であるのが好ましく、1~7質量であるのがさらに好ましい。0.5質量未満では基材との密着性をより強固にするには十分ではなく、8質量よりも多いと、銀微粒子分散液中に凝集塊が発生するなど、分散性が悪化するととともに、塗膜化する際の導電性に悪影響を及ぼすため好ましくない。塩素化合物として、次亜塩素酸などのオキソ酸、亜塩素酸ナトリウム、亜塩素酸カリウム、次亜塩素酸ナトリウム、次亜塩素酸カリウム、次亜塩素酸カルシウムなどのオキソ酸塩、塩酸などの水素化物、リチウム塩、ナトリウム塩、カリウム塩、バリウム塩、ストロンチウム塩、アンモニウム塩、ジルコニウム塩、アルミニウム塩、マグネシウム塩、カルシウム塩などの無機塩などを使用することができる。これらのうち、塩化ナトリウム、塩化アンモニウム、塩化カリウムおよび塩化カルシウムからなる群から選ばれる1種以上の塩素化合物を使用するのが好ましい。このような塩素化合物を添加して、Agに対するClの質量の割合Cl/Agを0.05~0.3質量にするのが好ましい。銀微粒子は、平均粒径が1~100nmであり、1~50nmであるのが好ましく、1~30nmであるのがさらに好ましく、1~20nmであるのが最も好ましい。平均粒径が100nmよりも大きいと、銀微粒子として期待される低温焼結性が得られ難くなる。また、銀微粒子分散液中の銀微粒子の含有量は、30~70質量であり、40~65質量であるのが好ましい。また、銀微粒子は、表面が炭素数3~8の直鎖脂肪酸またはその誘導体で被覆されているのが好ましい。このような被覆により銀微粒子間の焼結を防ぎ、銀微粒子間の距離を適度に保つことができる。炭素数が8よりも大きくなると、熱分解時に高い熱エネルギーが必要となり、一方、炭素数が3より小さくなると、銀微粒子間の距離を適度に保つことができなくなる。なお、銀微粒子の平均粒径一次粒子平均径は、例えば、60質量のAg粒子と3.0質量の塩化ビニルコポリマーラテックスと2.0質量のポリウレタンシックナーと2.5質量のプロピレングリコールとを含む水系Agインクなどの銀微粒子を含む水系Agインク2質量部をシクロヘキサン96質量部とオレイン酸2質量部の混合溶液に添加し、超音波によって分散させた後、得られた分散溶液を支持膜付きCuマイクログリッドに滴下して乾燥させ、このマイクログリッド上の銀微粒子を透過型電子顕微鏡日本電子株式会社製のJEM-100CXMark-II型により加速電圧100kVとして明視野で観察した像を倍率300,000倍で撮影し、得られたTEM像から算出することができる。この銀微粒子の一次粒子平均径の算出は、例えば、画像解析ソフト旭化成エンジニアリング株式会社製のA像くん登録商標を使用して行うことができる。この画像解析ソフトは、色の濃淡で個々の粒子を識別して解析するものであり、例えば、300,000倍のTEM像に対して粒子の明度を暗、雑音除去フィルタを有、円形しきい値を20、重なり度を50とする条件で円形粒子解析を行って、200個以上の粒子について一次粒子径を測定し、その数平均径を求めて一次粒子平均径とすることができる。なお、TEM像中に凝結粒子や異形粒子が多数ある場合には、測定不能とすればよい。以下、本発明による銀微粒子分散液の実施例について詳細に説明する。[実施例1~4]まず、60質量のAg粒子平均粒径10nmの銀粒子と、3.0質量の塩化ビニルコポリマーラテックスと、2.0質量のポリウレタンシックナーと、2.5質量のプロピレングリコールとを含む水系Agインクピーケムアソシエイツインク社製のPFI-700型を、3000rpmで10分間の遠心分離により、上澄み液とAg粒子に分離した後、沈降したAg粒子を巻き込まない程度に上澄み液を分取して、Ag濃度71.49質量の濃縮Agインクを用意した。また、塩化ナトリウム和光純薬工業株式会社製25gを純水75gに溶解して、25質量の塩化ナトリウム水溶液を用意した。次に、上記の濃縮Agインク19.5gに上記の塩化ナトリウム溶液をそれぞれ0.28g実施例1、0.18g実施例2、0.09g実施例3、0.05g実施例4添加した後、Ag濃度が65質量になるように、上記の上澄み液分取した上澄み液を添加して、Ag濃度が65質量でAgに対するClの質量の割合Cl/Agがそれぞれ0.30質量実施例1、0.20質量実施例2、0.10質量実施例3、0.05質量実施例4の銀微粒子分散液を作製した。このようにして作製した各実施例の銀微粒子分散液を、図1Aおよび図1Bに概略的に示すフレキソプルーフRKプリントコートインスツルメンツ社製の型式ESI12、アニロックス、200線を用いて、ポリエチレンテレフタレートPETフィルムデュポンテイジンフィルム社製のMelinex登録商標545からなる基材Aと、塗工紙三菱製紙株式会社製のDF-110GNからなる基材Bと、キャストコート紙王子製紙株式会社製のミラコートからなる基材Cの3種類の基材にそれぞれ塗布した。図1Aおよび図1Bに示すように、フレキソプルーフ1は、円筒状のゴム版2と、このゴム版2の上方に配設された円筒状のアニロックスローラ3と、このアニロックスローラ3に対向して取り付けられたドクターブレード4とを備えている。ゴム版2とアニロックスローラ3の間隔とドクターブレード4とアニロックスローラ3の間隔はそれぞれ調整可能になっており、ゴム版2を基材7上に押し当てて矢印Aの方向に引くと、ゴム版2が矢印B方向に回転し、その回転に伴ってアニロックスローラ3が矢印C方向に逆回転するようになっている。このフレキソプルーフ1では、ドクターブレード4とアニロックスローラ3の間に滴下された塗料銀微粒子分散液5が、回転するアニロックスローラ3とドクターブレード4の間からが一定の膜厚でアニロックスローラ3の表面に付着し、ゴム版2との接触面においてゴム版2に転写された後、ゴム版2の回転により基材7まで運ばれて基材7上に転写されることにより、基材7上に塗膜6が形成される。このようなフレキソプルーフの両端の調整用つまみを操作して、ゴム版とアニロックスローラが接触する位置からさらに0.05~0.10mmだけ押し込んだ後、ドクターブレードとアニロックスローラの間に約1mLの銀微粒子分散液を滴下し、約1秒間で銀微粒子分散液を基材上に塗布した。このように銀微粒子分散液を塗布した直後に、ホットプレート上において60°Cで15秒間焼成して銀導電膜を作製した。なお、焼成中に基材とホットプレートの良好な接触を保つために、最初に、印刷されていない基材の部分をホットプレートに押さえ付け、焼成が進んで銀微粒子分散液がベンコットに転写されなくなった後、ベンコットにより基材全体をホットプレートに押さえ付けるように焼成を行った。次に、作製した銀導電膜を3cm×3cmの大きさにカットし、表面抵抗率測定器三菱化学アナリティック株式会社製のロレスターGPを用いて、四端子法により銀導電膜の表面抵抗率シート抵抗率を測定した。その結果、銀導電膜の表面抵抗率は、実施例1ではそれぞれ0.12Ω/□基材A、0.14Ω/□基材B、0.21Ω/□基材C、実施例2ではそれぞれ0.07Ω/□基材A、0.11Ω/□基材B、0.10Ω/□基材C、実施例3ではそれぞれ0.07Ω/□基材A、0.13Ω/□基材B、0.11Ω/□基材C、実施例4ではそれぞれ0.06Ω/□基材A、0.31Ω/□基材B、0.25Ω/□基材Cであった。[比較例1]実施例1で用意した濃縮Agインク19.5gに、Ag濃度が65質量になるように、上記の上澄み液分取した上澄み液を添加して、Ag濃度が65質量でAgに対するClの質量の割合Cl/Agが0.00質量の銀微粒子分散液を作製し、実施例1と同様の方法により、銀導電膜を作製した。このようにして作製した銀導電膜の表面抵抗率を、実施例1と同様の方法により測定したところ、それぞれ0.30Ω/□基材A、1.50Ω/□基材B、0.61Ω/□基材Cであった。[比較例2]実施例1で用意した濃縮Agインク19.5gに、実施例1で用意した塩化ナトリウム溶液0.46gを添加した後、Ag濃度が65質量になるように、実施例1で分取した上澄み液を添加して、Ag濃度が65質量でAgに対するClの質量の割合Cl/Agが0.50質量の銀微粒子分散液を作製した。この比較例では、濃縮Agインクに塩化ナトリウム溶液を添加した数分後に、Ag粒子の焼結と思われる現象が起こり、流動性を伴わない固形物となったため、銀導電膜を作製することができなかった。[実施例5~8]実施例1で用意した濃縮Agインク18.0gに、実施例1で用意した塩化ナトリウム溶液をそれぞれ0.25g実施例5、0.17g実施例6、0.08g実施例7、0.04g実施例8添加した後、Ag濃度が60質量になるように、上記の上澄み液分取した上澄み液を添加して、Ag濃度が60質量でAgに対するClの質量の割合Cl/Agがそれぞれ0.30質量実施例5、0.20質量実施例6、0.10質量実施例7、0.05質量実施例8の銀微粒子分散液を作製し、実施例1と同様の方法により、銀導電膜を作製した。このようにして作製した銀導電膜の表面抵抗率を、実施例1と同様の方法により測定したところ、実施例5ではそれぞれ0.18Ω/□基材A、0.21Ω/□基材B、0.22Ω/□基材C、実施例6ではそれぞれ0.11Ω/□基材A、0.27Ω/□基材B、0.19Ω/□基材C、実施例7ではそれぞれ0.12Ω/□基材A、0.25Ω/□基材B、0.25Ω/□基材C、実施例8ではそれぞれ0.12Ω/□基材A、0.32Ω/□基材B、0.28Ω/□基材Cであった。また、フレキソ印刷機日本電子精機株式会社製の多目的微細印刷機JEMFlexと、フレキソ印刷版株式会社渡辺護三堂製、印刷版の材質は旭化成株式会社製の板状感光性樹脂AWPグレードDEF、表面加工150ライン、96DOTを使用し、アニロックス容量20cc/m2150線/インチ、印刷速度20m/分、印刷回数を1回とし、ポリエチレンテレフタレートPETフィルムデュポンテイジンフィルム社製のMelinex登録商標545からなる基材Aと、塗工紙三菱製紙株式会社製のDF-110GNからなる基材Bの2種類の基材図3Aおよび図3Bにおいて参照符号13で示すの各々に、実施例5および7で得られた銀微粒子分散液を図2に示す形状全長32.0mm、全幅18.5mm、線幅0.7mmのRFIDアンテナ10の形状に印刷した後、ホットプレート上において140°Cで30秒間熱処理して焼成することによって、銀導電膜からなるRFIDアンテナを作製した。この銀導電膜のライン抵抗図2に示すDとEの間の電気抵抗をテスターCUSTOM社製の型式CDM-03Dにより測定したところ、実施例5ではそれぞれ43.7Ω基材A、33.2Ω基材Bであり、実施例7ではそれぞれ31.0Ω基材A、28.7Ω基材Bであった。また、これらのRFIDアンテナ10のICチップ実装部11に異方性導電接着剤ACP京セラケミカル株式会社製のTAP0604CAu/Niコートポリマー粒子を薄く塗布し、このACP上にICチップImpinj社製のMonza212を配置した後、熱圧着装置ミュールバウワー社製のTTS300により160°Cの温度で1.0Nの圧力を加えて10秒間密着させ、RFIDアンテナ10にICチップ12を固定して接続することによって、図3Aおよび図3Bに示すように、RFIDアンテナ10にICチップ12を実装した。このようにして作製したICチップ実装RFIDアンテナについて、電波暗箱マイクロニクス社製のMY1530中において、通信距離測定器Voyantic社製のtagformanceを用いて、800MHz~1100MHzの周波数領域ISO/IEC18000-6C規格に準拠の通信距離Theoreticalreadrangeforwardを測定した。なお、この測定に先立って、この条件における環境設定tagformance付属のリファレンスタグによる設定を行った。その結果、周波数955MHzの通信距離は、実施例5ではそれぞれ1.6m基材A、1.4m基材Bであり、実施例7ではそれぞれ1.6m基材A、1.6m基材Bであった。また、耐候性試験として、実施例5および7で得られた銀導電膜からなるRFIDアンテナとICチップ実装RFIDアンテナをそれぞれ温度85°C、湿度85に設定した恒温恒湿機中に500時間放置保持した後、銀導電膜のライン抵抗とICチップ実装RFIDアンテナの通信距離を測定した。その結果、銀導電膜のライン抵抗は、実施例5ではそれぞれ46.4Ω基材A、35.1Ω基材Bであり、実施例7ではそれぞれ30.1Ω基材A、32.7Ω基材Bであった。また、ICチップ実装RFIDアンテナの周波数955MHzの通信距離は、実施例5ではそれぞれ1.5m基材A、1.4m基材Bであり、実施例7ではそれぞれ1.6m基材A、1.5m基材Bであった。[比較例3]実施例1で用意した濃縮Agインク18.0gに、Ag濃度が60質量になるように、上記の上澄み液分取した上澄み液を添加して、Ag濃度が60質量でAgに対するClの質量の割合Cl/Agが0.00質量の銀微粒子分散液を作製し、実施例1と同様の方法により、銀導電膜を作製した。このようにして作製した銀導電膜の表面抵抗率を、実施例1と同様の方法により測定したところ、それぞれ0.36Ω/□基材A、2.20Ω/□基材B、0.83Ω/□基材Cであった。また、実施例5および7と同様の方法により、銀導電膜からなるRFIDアンテナとICチップ実装RFIDアンテナを作製し、銀導電膜のライン抵抗とICチップ実装RFIDアンテナの通信距離を測定した。その結果、銀導電膜のライン抵抗は、それぞれ30.8Ω基材A、28.5Ω基材Bであり、ICチップ実装RFIDアンテナの周波数955MHzの通信距離は、それぞれ1.6m基材A、1.5m基材Bであった。また、作製した銀導電膜からなるRFIDアンテナとICチップ実装RFIDアンテナをそれぞれ恒温恒湿機中に500時間放置保持した後、銀導電膜のライン抵抗とICチップ実装RFIDアンテナの通信距離を測定した。その結果、銀導電膜のライン抵抗は、それぞれ29.2Ω基材A、29.5Ω基材Bであり、ICチップ実装RFIDアンテナの周波数955MHzの通信距離は、それぞれ1.5m基材A、1.5m基材Bであった。[比較例4]実施例1で用意した濃縮Agインク18.0gに、実施例1で用意した塩化ナトリウム溶液0.42gを添加した後、Ag濃度が60質量になるように、実施例1で分取した上澄み液を添加して、Ag濃度が60質量でAgに対するClの質量の割合Cl/Agが0.50質量の銀微粒子分散液を作製した。この比較例では、濃縮Agインクに塩化ナトリウム溶液を添加した数分後に、Ag粒子の焼結と思われる現象が起こり、流動性を伴わない固形物となったため、銀導電膜を作製することができなかった。[実施例9~11]塩化アンモニウムNH4Cl和光純薬工業株式会社製25gを純水75gに溶解して25質量の塩化アンモニウム水溶液実施例9、塩化カリウムKCl和光純薬工業株式会社製25gを純水75gに溶解して25質量の塩化カリウム水溶液実施例10、塩化カルシウムCaCl2和光純薬工業株式会社製25gを純水75gに溶解して25質量の塩化カルシウム水溶液実施例11を用意した。次に、実施例1で用意した濃縮Agインク18.0gに、上記の塩化アンモニウム溶液0.16g実施例9、塩化カリウム溶液0.22g実施例10、塩化カルシウム溶液0.16g実施例11をそれぞれ添加した後、Ag濃度が60質量になるように、上記の上澄み液分取した上澄み液を添加して、Ag濃度が60質量でAgに対するClの質量の割合Cl/Agが0.20質量の銀微粒子分散液を作製し、実施例1と同様の方法により、銀導電膜を作製した。このようにして作製した銀導電膜の表面抵抗率を、実施例1と同様の方法により測定したところ、実施例9ではそれぞれ0.11Ω/□基材A、0.26Ω/□基材B、0.19Ω/□基材C、実施例10ではそれぞれ0.12Ω/□基材A、0.28Ω/□基材B、0.21Ω/□基材C、実施例11ではそれぞれ0.12Ω/□基材A、0.37Ω/□基材B、0.21Ω/□基材Cであった。[実施例12~15]実施例1で用意した濃縮Agインク15.0gに、実施例1で用意した塩化ナトリウム溶液をそれぞれ0.21g実施例12、0.14g実施例13、0.07g実施例14、0.04g実施例15添加した後、Ag濃度が50質量になるように、上記の上澄み液分取した上澄み液を添加して、Ag濃度が50質量でAgに対するClの質量の割合Cl/Agがそれぞれ0.30質量実施例12、0.20質量実施例13、0.10質量実施例14、0.05質量実施例15の銀微粒子分散液を作製し、実施例1と同様の方法により、銀導電膜を作製した。このようにして作製した銀導電膜の表面抵抗率を、実施例1と同様の方法により測定したところ、実施例12ではそれぞれ0.30Ω/□基材A、0.43Ω/□基材B、0.47Ω/□基材C、実施例13ではそれぞれ0.21Ω/□基材A、0.29Ω/□基材B、0.33Ω/□基材C、実施例14ではそれぞれ0.21Ω/□基材A、0.44Ω/□基材B、0.40Ω/□基材C、実施例15ではそれぞれ0.24Ω/□基材A、0.65Ω/□基材B、0.52Ω/□基材Cであった。[比較例5]実施例1で用意した濃縮Agインク15.0gに、Ag濃度が50質量になるように、上記の上澄み液分取した上澄み液を添加して、Ag濃度が50質量でAgに対するClの質量の割合Cl/Agが0.00質量の銀微粒子分散液を作製し、実施例1と同様の方法により、銀導電膜を作製した。このようにして作製した銀導電膜の表面抵抗率を、実施例1と同様の方法により測定したところ、それぞれ0.56Ω/□基材A、8.60Ω/□基材B、1.70Ω/□基材Cであった。[比較例6]実施例1で用意した濃縮Agインク15.0gに、実施例1で用意した塩化ナトリウム溶液0.35gを添加した後、Ag濃度が50質量になるように、実施例1で分取した上澄み液を添加して、Ag濃度が50質量でAgに対するClの質量の割合Cl/Agが0.50質量の銀微粒子分散液を作製した。この比較例では、濃縮Agインクに塩化ナトリウム溶液を添加した数分後に、Ag粒子の焼結と思われる現象が起こり、流動性を伴わない固形物となったため、銀導電膜を作製することができなかった。[実施例16~19]実施例1で用意した濃縮Agインク12.0gに、実施例1で用意した塩化ナトリウム溶液をそれぞれ0.17g実施例16、0.11g実施例17、0.06g実施例18、0.03g実施例19添加した後、Ag濃度が40質量になるように、上記の上澄み液分取した上澄み液を添加して、Ag濃度が40質量でAgに対するClの質量の割合Cl/Agがそれぞれ0.30質量実施例16、0.20質量実施例17、0.10質量実施例18、0.05質量実施例19の銀微粒子分散液を作製し、実施例1と同様の方法により、銀導電膜を作製した。このようにして作製した銀導電膜の表面抵抗率を、実施例1と同様の方法により測定したところ、実施例16ではそれぞれ0.75Ω/□基材A、0.70Ω/□基材B、0.74Ω/□基材C、実施例17ではそれぞれ0.80Ω/□基材A、0.62Ω/□基材B、0.40Ω/□基材C、実施例18ではそれぞれ0.78Ω/□基材A、0.60Ω/□基材B、0.50Ω/□基材C、実施例19ではそれぞれ0.86Ω/□基材A、0.96Ω/□基材B、0.73Ω/□基材Cであった。[比較例7]実施例1で用意した濃縮Agインク12.0gに、Ag濃度が40質量になるように、上記の上澄み液分取した上澄み液を添加して、Ag濃度が40質量でAgに対するClの質量の割合Cl/Agが0.00質量の銀微粒子分散液を作製し、実施例1と同様の方法により、銀導電膜を作製した。このようにして作製した銀導電膜の表面抵抗率を、実施例1と同様の方法により測定したところ、それぞれ13.00Ω/□基材A、14.00Ω/□基材B、2.00Ω/□基材Cであった。[比較例8]実施例1で用意した濃縮Agインク12.0gに、実施例1で用意した塩化ナトリウム溶液0.28gを添加した後、Ag濃度が40質量になるように、実施例1で分取した上澄み液を添加して、Ag濃度が40質量でAgに対するClの質量の割合Cl/Agが0.50質量の銀微粒子分散液を作製した。この比較例では、濃縮Agインクに塩化ナトリウム溶液を添加した数分後に、Ag粒子の焼結と思われる現象が起こり、流動性を伴わない固形物となったため、銀導電膜を作製することができなかった。[比較例9~12]実施例1で用意した濃縮Agインク6.0gに、実施例1で用意した塩化ナトリウム溶液をそれぞれ0.08g比較例9、0.06g比較例10、0.03g比較例11、0.01g比較例12添加した後、Ag濃度が20質量になるように、上記の上澄み液分取した上澄み液を添加して、Ag濃度が20質量でAgに対するClの質量の割合Cl/Agがそれぞれ0.30質量比較例9、0.20質量比較例10、0.10質量比較例11、0.05質量比較例12の銀微粒子分散液を作製し、実施例1と同様の方法により、銀導電膜を作製した。このようにして作製した銀導電膜の表面抵抗率を、実施例1と同様の方法により測定したところ、比較例9ではそれぞれオーバーロードOLで測定不能基材A、30.0Ω/□基材B、13.0Ω/□基材C、比較例10ではそれぞれオーバーロードOLで測定不能基材A、30.0Ω/□基材B、9.4Ω/□基材C、比較例11ではそれぞれオーバーロードOLで測定不能基材A、20.0Ω/□基材B、21.0Ω/□基材C、比較例12ではそれぞれオーバーロードOLで測定不能基材A、720.0Ω/□基材B、47.0Ω/□基材Cであった。[比較例13]実施例1で用意した濃縮Agインク6.0gに、Ag濃度が20質量になるように、上記の上澄み液分取した上澄み液を添加して、Ag濃度が20質量でAgに対するClの質量の割合Cl/Agが0.00質量の銀微粒子分散液を作製し、実施例1と同様の方法により、銀導電膜を作製した。このようにして作製した銀導電膜の表面抵抗率を、実施例1と同様の方法により測定したところ、それぞれオーバーロードOLで測定不能基材A、オーバーロードOLで測定不能基材B、150.0Ω/□基材Cであった。実施例および比較例の銀導電膜の製造条件および表面抵抗率の測定結果を表1に示し、実施例5、7および比較例3の銀導電膜からなるRFIDアンテナのライン抵抗とICチップ実装RFIDアンテナの通信距離の測定結果を表2に示す。表1からわかるように、銀微粒子分散液に少量のClを添加すれば、低温で短時間の熱処理でも、十分な導電性を示す銀導電膜を得ることができる。また、表2からわかるように、銀微粒子分散液に少量のClを添加して、銀導電膜からなるRFIDアンテナやICチップ実装RFIDアンテナを作製しても、導電性や通信距離には影響がない。"